이어서 , KOH 현상액 〔 CDK - 1 ( 상품명 ) 의 100 배 희석 액 ( pH = 11 . 8 ) , 후지 샤신 필름 ( 주 ) 제 〕 으로 현상 하 고 , 감광성 수지 조성물 층 의 미 노광 부분 및 그 아래 중간 층 , 열 가소 성 수지 층 을 제거 해 유리 기판 상 에 패 터닝 화상 을 얻 었 다 . 계속 해서 , 대기 하 에 있 어서 얼라 이너 ( aligner ) 로 기판 의 겉쪽 으로부터 기판 전면 을 2000 mJ / ㎠ 로 포스트 노광 하 고 , 계속 해서 240 ℃ 50 분 으로 포스트 베이 킹 을 행하 여 광학 농도 4 . 0 의 블랙 매트릭스 ( 화소 격벽 ) 를 얻 었 다 .